(57)【特許請求の範囲】
【請求項１】
Ａｌ系鋳物の鋳造に際し、鋳型（５）の溶湯通路（１０）に配置されて溶湯（３０）中の不純物を除去する金網スクリーンにおいて、複数の銅線（２０）と複数の鋼線（２１）とより構成されることを特徴とするＡｌ系鋳物鋳造用金網スクリーン。
【発明の詳細な説明】
【０００１】
【発明の属する技術分野】
本発明は、Ａｌ系鋳物の鋳造に際し、鋳型の溶湯通路に配置されて溶湯中の不純物を除去する金網スクリーンに関する。
【０００２】
ここで、Ａｌ系鋳物にはＡｌ鋳物およびＡｌ合金鋳物が含まれる。
【０００３】
【従来の技術】
Ａｌ系鋳物を鋳造する場合、その溶湯中には、フラックス、溶解中に発生した酸化物等の不純物が混在する。このような不純物を除去して溶湯を清浄化すべく、金型（鋳型）の溶湯通路、例えばゲートに、鋼製の金網スクリーンが配置される。
【０００４】
【発明が解決しようとする課題】
前記のように金網スクリーンが鋼より構成されている場合には、ゲートに金網スクリーンを配置するときに、磁石付押込み工具に金網スクリーンを吸着させ、次いでその金網スクリーンをゲートに強制的に押込む、といった便利な手段を採用することができる。
【０００５】
ところが、その反面において、ゲートによるスクラップを含むリターン材を溶解原料に再使用すると、そのリターン材には金網スクリーン、つまり鋼製金網が含まれていることから、溶湯中にＦｅが許容限度を超えて溶解し、Ａｌ系鋳物の機械的特性に悪影響を及ぼすおそれを生じた。
【０００６】
【課題を解決するための手段】
本発明は、磁石に対する吸着性を有し、且つ溶解してもＡｌ系鋳物の機械的特性に悪影響を及ぼすおそれのない前記Ａｌ系鋳物鋳造用金網スクリーンを提供することを目的とする。
【０００７】
前記目的を達成するため本発明によれば、Ａｌ系鋳物の鋳造に際し、鋳型の溶湯通路に配置されて溶湯中の不純物を除去する金網スクリーンにおいて、複数の銅線と複数の鋼線とより構成されるＡｌ系鋳物鋳造用金網スクリーンが提供される。
【０００８】
金網スクリーンの構成材料として複数の鋼線を用いると、その金網スクリーンは磁石に対して吸着性を有する。また金網スクリーンは複数の銅線をもその構成材料とすることによって、鋼線の使用本数を低く抑えているので、リターン材の再使用に際し、その溶湯中にＦｅが溶解しても、Ａｌ系鋳物の機械的特性に悪影響を及ぼすことはない。一方、Ｃｕは、Ａｌ系鋳物の機械的特性を向上させる効果を有する。
【０００９】
【発明の実施の形態】
図１に示す低圧鋳造装置１において、るつぼ２の炉蓋３上に基台４を介して鋳型としての金型５が配置される。金型５は、基台４上に固定された下型６と、下型６上において左右方向に摺動自在の２個の側型７1 と、同様に下型６上において紙面と直交する方向に摺動自在の２個の側型７2 （図には１個のみ示す。）と、昇降自在の上型８とよりなり、それら６，７1 ，７2 ，８間にキャビティ９が形成される。
【００１０】
図２にも示すように、下型６のキャビティ形成面ａに複数、実施例では４個のゲート（溶湯通路）１０が開口し、各ゲート１０を派生させたランナ１１に、ストーク１２がスプルー１３を介して連通している。
【００１１】
各ゲート１０は鼓形をなし、その逆円錐台形をなす上部孔１０ａに金網スクリーン１４が配置される。各金網スクリーン１４は、図３，４に示すように、略円錐台形をなすもので、テーパ周壁部１５と、そのテーパ周壁部１５の小径端側に存する端壁部１６とよりなり、テーパ周壁部１５の大径端側が開放されている。また端壁部１６は環状外周部分１７と、その外周部分１７に連なると共に大径端側に向って突出する小円錐台形凸部分１８とよりなる。テーパ周壁部１５の大径端およびその近傍の外径ｄ1 は上部孔１０ａの大径端の内径ｄ2 （図６参照）よりも大きい。
【００１２】
各金網スクリーン１４は金網を素材として、これにプレス加工を施したものである。金網スクリーン１４、したがって素材である金網１９は、例えば、図５に示すように、複数の銅線２０と複数の鋼線２１とより平織織物状に構成されている。この場合、銅線２０の使用本数と、鋼線２１の使用本数との比は銅線：鋼線＝２：１に設定されている。
【００１３】
実施例においては、網目２２の大きさは１０メッシュであって、銅線２０の線径は０．５５mm、またその使用本数は２６本、一方、鋼線２１の線径は０．５５mm、またその使用本数は１３本である。そして、縦方向Ａと平行な銅線２０は１３本、一方、鋼線２１は７本であり、また横方向Ｂと平行な銅線２０は１３本、一方、鋼線２１は６本である。
【００１４】
ゲート１０への金網スクリーン１４の配置に当っては、図６に示すような押込み工具２３が用いられる。その押込み工具２３は、下部に下向きに開口する盲孔２４を備えた軸部材２５と、その盲孔２４内に嵌合され、且つねじ２６により抜止めされた磁石２７とよりなり、その磁石２７の下端面および軸部材２５の環状端面２８間には空間２９が設けられている。
【００１５】
先ず、図６（ａ）に示すように、押込み工具２３における軸部材２５の環状端面２８を金網スクリーン１４の環状外周部分１７内面に合致させると共に空間２９に小円錐台形凸部分１８を入れて、その凸部分１８を磁石２７に吸着させる。
【００１６】
次いで、図６（ｂ）に示すように、押込み工具２３をゲート１０の上部孔１０ａに挿入し、金網スクリーン１４のテーパ周壁部１５の大径端側を上部孔１０ａのテーパ内周面により折曲げながら金網スクリーン１４を上部孔１０ａ内に強制的に押込む。
【００１７】
その後、図６（ｃ）に示すように、押込み工具２３を上部孔１０ａから抜く。金網スクリーン１４は、そのテーパ周壁部１５の折曲げ部分ｂを上部孔１０ａ内周面に圧着されているのでその上部孔１０ａ内に止どまる。
【００１８】
このような押込み工具２３を、ゲート１０の数および位置に対応して複数備えている装置を用いれば、全部のゲート１０に同時に金網スクリーン１４を配置することが可能である。
【００１９】
図１において、Ａｌ合金鋳物の鋳造に当っては、るつぼ２内に加熱保持された溶湯３０の表面にガス圧を作用させ、これにより溶湯３０をストーク１２内を上昇させてスプルー１３、ランナ１１および各ゲート１０を通じてキャビティ９に充填する。この場合、溶湯３０中の酸化物等の不純物は各金網スクリーン１４により捕えられる。
【００２０】
金網スクリーン１４における銅線２０の使用本数と鋼線２１の使用本数との比は、前記例の外に、銅線：鋼線＝１．３：１、銅線：鋼線＝２．５：１、銅線：鋼線＝３：１等に設定される。何れの場合にも、銅線２０の使用本数は鋼線２１のそれよりも多い。
【００２１】
【発明の効果】
本発明によれば、前記のように構成することによって、磁石に対する吸着性を有し、且つ溶解してもＡｌ系鋳物の機械的特性に悪影響を及ぼすおそれのない、Ａｌ系鋳物鋳造用金網スクリーンを提供することができる。
【図面の簡単な説明】
【図１】低圧鋳造装置の要部縦断面図である。
【図２】下型の要部平面図で、図１の２−２矢視図に相当する。
【図３】金網スクリーンの斜視図である。
【図４】図３の４−４線断面図である。
【図５】金網の平面図である。
【図６】金網スクリーンの配置方法を示す説明図である。
【符号の説明】
５        金型（鋳型）
１０      ゲート（溶湯通路）
２０      銅線
２１      鋼線
３０      溶湯
【図１】
0003811772.tif 000002
【図２】
0003811772.tif 000003
【図３】
0003811772.tif 000004
【図４】
0003811772.tif 000005
【図５】
0003811772.tif 000006
【図６】
0003811772.tif 000007